СПОСОБ ИЗВЛЕЧЕНИЯ ПЛАТИНОВЫХ МЕТАЛЛОВ ИЗ ОТРАБОТАННЫХ КАТАЛИЗАТОРОВ НА НОСИТЕЛЯХ ИЗ ОКСИДА АЛЮМИНИЯ

1. Способ извлечения платиновых металлов из отработанных катализаторов на носителях из оксида алюминия, включающий шихтование отработанных катализаторов с флюсами и плавку шихты на металлический коллектор при температуре 1200÷1800°C, отличающийся тем, что в качестве флюсов используют отходы и промпродукты аффинажного производства, выбранные из шлаков, пылей вентиляционных систем, солей от упаривания маточных растворов, плавке на металлический коллектор подвергают шихту, полученную смешиванием катализатора с вышеуказанными продуктами аффинажного производства.
2. Способ по п.1, отличающийся тем, что в качестве флюсов используют отходы и промпродукты аффинажного производства, выбранные из шлаков, пылей вентиляционных систем, солей от упаривания маточных растворов или их смеси, концентрация благородных металлов в которых не превышает 0,5% по каждому из благородных металлов.
3. Способ по п.1, отличающийся тем, что шихту для плавки готовят в соотношении, мас.ч.: катализатор:шлаки:пыливентиляционных систем:соли от упаривания маточных растворов 1:(0,5÷1,5):(0,0÷0,3):(0,0÷0,3).
4. Способ по п.1, отличающийся тем, что плавку осуществляют в несколько стадий и выделяют в итоге шлак с концентрацией металлов платиновой группы не более 0,005 мас.% каждого и целевой сплав благородных металлов с коллектором.
5. Способ по п.1, отличающийся тем, что соотношение массы коллектора и суммарной массы отработанных катализаторов с промпродуктами рассчитывают таким образом, чтобы концентрация благородных металлов в коллекторе после плавки не превышала 15% по каждому металлу.
6. Способ по п.1, отличающийся тем, что для дополнительного снижения вязкости шлаков в процессе плавки добавляют буру в количестве до 10% от массы катализатора.